FR 3031917 A1 20160729 FR 1550497 A 20150122 1 PROCEDE DE GREFFAGE D'UN SUBSTRAT EN CARBONE, ET UTILISATION DE CE SUBSTRAT DANS UNE PILE A COMBUSTIBLE DOMAINE DE L'INVENTION La présente invention concerne un procédé de greffage d'un substrat en carbone tel qu'une couche de diffusion gazeuse (GDL) pour pile à combustible. Ce procédé permet de greffer des groupements hydrophobes et/ou hydrophiles sur le substrat en carbone. Le domaine d'utilisation de la présente invention concerne notamment le stockage de l'énergie sous forme chimique, particulièrement les piles à combustible à membrane échangeuse de protons 15 ETAT ANTERIEUR DE LA TECHNIQUE Une pile à combustible de type PEMFC (de l'acronyme anglo-saxon «proton exchange membrane fuel cell ») comprend généralement au moins un assemblage membrane-électrodes dans lequel la membrane est positionnée entre la cathode et 20 l' anode. Chacune des électrodes est généralement associée à une couche de diffusion gazeuse ou GDL (de l'acronyme anglo-saxon « Gaz Diffusion Layer»). Chaque GDL est en contact avec un collecteur de courant qui permet d'acheminer les électrons via un 25 circuit externe à la pile à combustible. Ainsi, une pile à combustible comprend généralement l'empilement suivant : - premier collecteur de courant ; - GDL; 30 - première électrode ; - membrane ; - deuxième électrode de signe opposé à la première électrode ; - GDL; - deuxième collecteur de courant. 10 35 3031917 2 Typiquement, une GDL est poreuse afin d'assurer le flux des réactifs et des produits de réaction. Elle est électroniquement et thermiquement conductrice, résistante à la corrosion, et présente des propriétés de résistance mécanique compatibles à la pression d'assemblage d'une pile à combustible. De manière générale, une GDL présente des propriétés hydrophobes. C'est également le cas d'autres matériaux utilisés pour concevoir une pile à combustible, tels que la couche de diffusion, la couche microporeuse MPL (de l'acronyme anglo-saxon «MicroPorous Layer ») ou la couche active (couche catalytique). Dans une GDL, les propriétés hydrophobes sont nécessaires afin d'évacuer l'eau produite à la cathode. En effet, si l'eau n'est pas évacuée, la cathode peut se noyer et empêcher l'arrivée du gaz réactif. La présence d'une trop grande quantité d'eau peut ainsi diminuer les performances de la pile à combustible. Une technique permettant d'améliorer les propriétés hydrophobes de la GDL ou de la MPL, consiste notamment en un traitement avec une émulsion à base de PTFE (polytétrafluoroéthylène). 20 Cependant, ce procédé présente les inconvénients suivants : - réduction de la porosité de la GDL, ce qui peut perturber les mécanismes de transport des gaz ou des liquides à l'intérieur de la pile à combustible ; - augmentation de la résistivité de contact en fonction de la quantité de PTFE ; - dégradation du PTFE dans les conditions de fonctionnement de la pile à 25 combustible ; - manque d'homogénéité du dépôt de PTFE, notamment dans l'épaisseur de la GDL. Les fibres de carbone ou le graphite ne sont généralement pas intégralement recouverts de PTFE. 30 Le Demandeur a mis au point un procédé permettant de résoudre ces problèmes techniques, en greffant sur le carbone une molécule ayant des propriétés hydrophobes et/ou hydrophiles. Ce traitement est particulièrement adapté aux couches de diffusion gazeuse présentes dans les piles à combustible. 5 15 35 3031917 3 EXPOSE DE L'INVENTION Le principe de l'invention repose sur le greffage de sels de diazonium (composé organique comportant le groupement N2+) sur une surface carbonée, qui est 5 avantageusement destinée à être utilisée dans une couche de diffusion gazeuse (GDL) d'une pile à combustible. Plus précisément, la présente invention concerne un procédé de greffage d'un substrat en carbone comprenant les étapes suivantes : 10 a) préparation d'une solution contenant au moins un sel de diazonium de formule (I) N+XIII N (I) dans laquelle : o au moins deux des groupements Ri, R2, R3, R4 et R5 sont différents d'un atome d'hydrogène ; o au moins deux des groupements Ri, R2, R3, R4 et R5 sont des groupements hydrophobes ou des groupements hydrophiles ou un groupement hydrophobe et un groupement hydrophile ; b) mise en contact d'un substrat en carbone avec cette solution de sel de diazonium ; c) greffage du substrat en carbone par réduction du sel de diazonium ; d) obtention d'un substrat en carbone greffé avec le groupement aromatique de formule (C6R'R2R3R4R5). Un composé ou groupement hydrophobe est généralement caractérisé par son manque d'affinité avec l'eau. De manière générale, il ne peut pas créer de liaisons hydrogènes avec des molécules d'eau. 3031917 4 Au contraire, un composé ou groupement hydrophile est apte à interagir avec l'eau notamment par formation de liaisons hydrogènes. L'homme du métier sait parfaitement distinguer ces deux types de composés ou 5 groupements. Etape a) L'étape a) consiste à préparer une solution de sel de diazonium de formule (I). 10 Ce sel comprend le groupement aromatique (C6R1R2R3R4R5) correspondant à la formule (II) dans laquelle l'astérisque * désigne un atome de carbone étant dépourvu d'hydrogène et de groupement Ri (i = 1 à 5) et étant lié de façon covalente au substrat en carbone : 15 20 De manière avantageuse, les groupements Ri, R2, R3, R4 et R5 sont indépendamment les uns des autres choisis dans le groupe comprenant : - C(=0)0-Y+ ; S03-Y+ ; CH2-S03-Y+ ; NR3+X- ; OH ; PO3H-Y+ ; - H ; F ; CnF2n+1 CnH2n+1 25 - NO2 ; -0-CH2-0- ; les groupements imidazoles ; et les dérivés de groupements imidazoles ; avec Y = H, Na, K, Li, NR'4 ; X= F, Cl, Br, I ; n étant un nombre entier avantageusement compris entre 1 et 10 ; R = ; R' = H, C.,H2m-pi et leurs mélanges, m étant un nombre entier 30 avantageusement compris entre 1 et 10. Selon un mode de réalisation particulier, les groupements Ri (i = 1 à 5) peuvent notamment être correspondre à l'une des combinaisons suivantes : Ri = R3 = R5 = H et R2 = R4 = CF3 ; 35 - Ri = R4 = R5 = H et R2 + R3 = -0-CH2-0- ; Ri = R3 = R5 = H ; R2 = CF3 et R4 = C(=0)0-Y+ ; et R2 = R3 = R5 = H ; Ri = S03-Y+ et R4 = CF3. 3 03 1 9 1 7 5 De manière avantageuse, deux des groupements le = 1 à 5) sont des groupements CF3. Le groupement CF3 est une fonction proche de celle du PTFE (polytétrafluoroéthylène) 5 qui est couramment utilisé pour conférer des propriétés hydrophobes à un substrat. Le groupement aromatique (C6R'R2R3R4R5) de formule (II) est particulièrement attrayant étant donné qu'il permet de générer un pont électronique entre le substrat en carbone et le groupement le (i = 1 à 5). Selon un mode de réalisation particulier, le sel de diazonium mis en oeuvre dans l'étape a) peut être préparé en présence d'au moins un agent nitrosant et d'une amine de formule (III) : 10 15 20 De manière avantageuse, la quantité d'agent nitrosant permettant d'obtenir le sel de diazonium de formule (I) à partir de l'amine de formule (III) représente entre 1 et 10 équivalents molaires par rapport au nombre de moles d'amine, plus avantageusement entre 1 et 5. 25 L'agent nitrosant utilisé pour préparer le sel de diazonium à partir de l'amine de formule (III) est avantageusement le nitrite de sodium NaNO2 ou l'acide nitreux HNO2. Il s'agit préférentiellement de NaNO2. 30 La formation du sel de diazonium est généralement réalisée en présence d'un acide. Celui est avantageusement l'acide sulfurique H2504 ; l'acide phosphorique H3PO4 ; ou l'acide hypophosphoreux H3P02. Cette réaction est avantageusement réalisée en solution aqueuse, à une température 35 avantageusement comprise entre 15 et 30°C. Le pH de cette solution est avantageusement compris entre 0 et 2, plus avantageusement entre 0 et 1. 3031917 6 Une fois le sel de diazonium préparé, il peut être isolé puis utilisé pour préparer la solution de l'étape a). Selon un autre mode de réalisation, le sel de diazonium est préparé in situ dans la 5 solution mise en oeuvre dans l'étape a). La solution de greffage préparée dans l'étape a) est avantageusement une solution aqueuse. Elle présente un pH pouvant être compris entre 0 et 2, avantageusement entre 0 et 1. 10 De manière générale, une solution aqueuse est une solution dont le solvant majoritaire est l'eau, et préférentiellement uniquement l'eau. Une fois la solution de sel de diazonium préparée, elle peut être mise en oeuvre dans 15 l' étape b). Ainsi, et selon un mode de réalisation préféré de l'invention, le procédé de greffage peut comprendre les étapes suivantes : a) nitrosation d'une amine primaire aromatique de formule (III) en milieu acide et 20 aqueux de manière à obtenir un sel de diazonium de formule (I) ; b) mise en contact d'un substrat en carbone avec cette solution contenant le sel de diazonium ; c) réduction des ions diazonium par voie électrochimique. 25 Etape b) L'étape b) consiste à mettre en contact un substrat en carbone avec la solution de sel de diazonium. 30 Le substrat en carbone est avantageusement poreux. De manière générale, il présente deux faces principales. Typiquement, le substrat en carbone peut se présenter sous forme d'un matériau choisi dans le groupe comprenant : non-tissé en carbone ; tissu de carbone ; feutre de 35 carbone ; toile de carbone ; papier de carbone ; graphite ; noir de carbone ; nanotubes de carbone ; et graphène. 3031917 7 Le substrat en carbone présente une épaisseur avantageusement comprise entre 100 et 500 micromètres, notamment pour une application en tant que couche de diffusion gazeuse. 5 Il est préférentiellement constitué de fibres de carbone. Ces fibres présentent un diamètre avantageusement compris entre 5 et 15 micromètres. De manière avantageuse, il s'agit d'un non-tissé de fibres de carbone. 10 Selon un mode de réalisation particulier, lors de la mise en contact de l'étape b), le substrat peut être immergé dans la solution de sel de diazonium. Ainsi, le substrat peut être imprégné à coeur et donc greffé à coeur. Selon un autre mode de réalisation particulièrement adapté au cas où le substrat 15 présente deux faces principales, lors de la mise en contact de l'étape b), le substrat peut être traité par dépôt de la solution sur au moins une de ses faces. Ainsi, chaque face principale du substrat peut être traitée spécifiquement. La quantité et la nature du groupement de formule (II) peut ainsi être adaptée en fonction de la face du substrat, celle-ci pouvant être notamment en contact avec un collecteur de courant ou avec une 20 électrode (couche active ou couche microporeuse par exemple). Selon un autre mode de réalisation particulier, le substrat en carbone peut être oxydé préalablement à sa mise en contact avec la solution de sel de diazonium. 25 Cette oxydation permet notamment d'augmenter l'hydrophilicité du substrat en carbone, préalablement au greffage de l'étape c). Ainsi, le rapprochement du sel de diazonium et du substrat en carbone est favorisé, ce qui améliore le taux de greffage. Etape c) 30 L'étape c) du procédé selon l'invention permet de greffer un substrat en carbone avec le groupement de formule (II), par réduction du sel de diazonium. La réduction du sel de diazonium peut être réalisée par voie chimique ou par voie 35 électrochimique. 3031917 8 La réduction par voie électrochimique (électro-réduction) permet généralement de mieux contrôler le greffage par rapport à la réduction par voie chimique. La réduction des ions diazonium par voie électrochimique permet de précisément 5 contrôler cette réaction et la cinétique de greffage. En effet, en réalisant des voltamétries cycliques, il est possible de suivre cette réaction puisque l'on observe un pic correspondant au potentiel de réduction de l'ion diazonium lors du premier cycle, puis une diminution du courant qui indique un recouvrement progressif de la surface par les molécules greffées lors des cycles suivants. 10 La réduction électrochimique permet ainsi de prédéterminer et d'optimiser le taux de greffage. De manière avantageuse, l'électro-réduction du sel de diazonium est réalisée par 15 génération électrochimique d'un électron par molécule de sel de diazonium. De manière avantageuse, la réduction du sel de diazonium par voie chimique peut être réalisée par mise en contact du substrat en carbone avec les différents réactifs (agent nitrosant tel que le NaNO2, amine) dans une solution aqueuse acide. Les étapes a), b) 20 et c) peuvent ainsi être combinées. Selon un mode de réalisation particulier, la réduction par voie chimique peut être facilitée par la présence d'un agent réducteur, notamment un composé pouvant être choisi parmi l'acide hypophosphoreux H3P02, le ferrocène Fe(C5H5)2, et des poudres 25 de fer (fer métallique). La réduction du sel de diazonium par voie chimique peut également être facilitée par irradiation photochimique, c'est-à-dire par exposition à un rayonnement électromagnétique. 30 Une fois le greffage réalisé, le substrat en carbone est avantageusement rincé, avantageusement avec de l'eau dé-ionisée. Après le greffage, le cas échéant après le rinçage, le substrat en carbone est 35 avantageusement séché. 3031917 9 Etape d) Eu égard à ses propriétés de conducteur électronique (carbone), de porosité (fibres de carbone), et d'hydrophobicité (greffage du groupement de formule (II) 5 (C6R'R2R3R4R5)), le substrat en carbone résultant du procédé selon l'invention est particulièrement adapté pour une utilisation en tant que couche de diffusion dans une pile à combustible notamment. Comme déjà indiqué, le procédé selon l'invention permet d'ajuster les propriétés du 10 substrat greffé en fonction de la nature et de la quantité de groupements de formule (II) (C6R'R2R3R4R5) greffés. Ainsi, selon un mode de réalisation particulier, le substrat en carbone peut présenter deux faces principales qui sont chacune soumises à un greffage distinct. En d'autres 15 termes, une face principale peut être greffée avec un groupement hydrophobe Ri (i = 1 à 5), alors que l'autre face principale peut être greffée avec un groupement hydrophobe différent ou avec un groupement hydrophile. Il s'agit alors d'un greffage mixte : hydrophobe ou hydrophile selon la face principale du substrat. 20 Selon un autre mode de réalisation particulier, les étapes b) et c) peuvent consister à : greffer une première face principale du substrat avec une première solution d'un premier sel de diazonium de formule (I) ; puis à greffer une deuxième face principale du substrat avec une deuxième solution d'un deuxième sel de diazonium de formule (I), le premier et le deuxième sel de 25 diazonium étant distincts l'un de l'autre. Eu égard aux substituants du groupement de formule (II), le procédé selon l'invention permet de contrôler la quantité de groupements greffés et ainsi l'hydrophobicité du substrat en carbone. En effet, il est possible de choisir la quantité de groupements qui 30 sont greffés et leurs propriétés hydrophobes et/ou hydrophiles en ajustant la nature des groupements Ri à R5. Un tel contrôle du greffage n'est pas possible avec les procédés de l'art antérieur étant donné qu'ils ne permettent pas d'introduire en même temps les deux types de fonctionnalités hydrophobes et hydrophiles. 35 3031917 10 En outre, lorsque le groupement de formule (II) comprend un substituant le (i = 1 à 5) hydrophobe et un substituant le' (i' = 1 à 5, i' i) hydrophile, la répartition des propriétés hydrophiles et hydrophobes est homogène étant donné que le procédé permet leur greffage simultané. 5 Le substrat en carbone résultant du procédé objet de l'invention peut notamment être utilisé dans une pile à combustible, par exemple en tant que couche de diffusion gazeuse. 10 Il est avantageusement mis en oeuvre dans une pile à combustible électrolyte membranaire et notamment à membrane échangeuse de protons de type PEMIC. La présente invention concerne également une couche de diffusion gazeuse constituée du substrat en carbone susceptible d'être obtenu par le procédé décrit ci-dessus. Elle 15 concerne aussi une pile à combustible comprenant au moins une couche de diffusion gazeuse de ce type. Le substrat en carbone selon l'invention peut également être utilisé dans un accumulateur mais aussi dans les domaines de l'électrolyse ou de la catalyse. 20 L'invention et les avantages qui en découlent ressortiront mieux des figures et exemples suivants donnés afin d'illustrer l'invention et non de manière limitative. DESCRIPTION DES FIGURES 25 La figure 1 correspond au voltampérogramme cyclique obtenu pour un non-tissé en carbone avant et après greffage hydrophobe. La figure 2 correspond aux spectres XPS d'un substrat en carbone avant et après greffage. 30 La figure 3 correspond à une vue agrandie de la région Cl s des spectres XPS d'un substrat en carbone avant et après greffage. La figure 4 correspond à une vue agrandie de la région F 1 s des spectres XPS d'un substrat en carbone après greffage. La figure 5 correspond aux courbes de polarisation à 60°C et 100% d'humidité relative 35 d'un substrat en carbone avant et après greffage selon la présente invention. La figure 6 correspond aux courbes de polarisation à 80°C et 50% d'humidité relative d'un substrat en carbone avant et après greffage selon la présente invention. 3031917 11 La figure 7 correspond aux courbes de polarisation à 80°C et 20% d'humidité relative d'un substrat en carbone avant et après greffage selon la présente invention. EXEMPLES DE REALISATION DE L'INVENTION 5 Quatre couches de diffusion gazeuse (GDL) ont été préparées. Il s'agit de contre-exemples (CE-1 à CE-3) et d'une GDL selon la présente invention (INV-1). Ces GDL ont été préparées et testées dans une configuration de pile bouton. 10 Tableau 1 : Caractéristiques des couches GDL étudiées Exemple GDL(a) traitement molécule greffée hydrophobe CE-1 carbone - - CE-2 carbone (b) - CE-3 carbone (c) 1-CF3 INV-1 carbone (d) 2-CF3 (a) non tissé en carbone (référence GDL 24AA de chez SGL, matériau dépourvu de traitement hydrophobe) 15 (b) traitement hydrophobe obtenu par dépôt (immersion puis frittage) de PTFE (polytétrafluoroéthylène), la référence commerciale étant : GDL 24BA de chez SGL comprenant 5 % en poids de PTFE. (c) greffage avec 1-CF3 (4-(trifluorométhyl)phényl)) (d) greffage avec 2-CF3 (3,5-bis(trifluorométhyl)phényl)) 20 1) Préparation de la GDL selon l'invention (INV-1) Un non-tissé en carbone est greffé avec un groupement hydrophobe de type 2-CF3 (INV-1). 25 Le greffage comprend les étapes suivantes : Formation d'un sel de diazonium par addition d'un excès d'agent oxydant (NaNO2, 4mM, excès par rapport à l'amine) dans une solution aqueuse d'acide chlorhydrique (0.5M) et d'amine (2mM), l'amine étant le 3,5- bis(trifluorométhyl)aniline (numéro CAS : 328-74-5). 30 3031917 12 - Réduction du sel de diazonium par voie électrochimique en présence d'un non- tissé en carbone. Au moins 50 cycles de variations linéaires d'un potentiel de 0,2 V à -1,0V vs Hg/Hg2SO4 ont été réalisés. Dans ces conditions, un nombre de cycle supérieur ne change rien au procédé de greffage. 5 - Obtention d'une GDL greffée hydrophobe. 2) Mise en évidence du greffage par cyclovoltamétrie Le greffage est caractérisé par voltamétrie cyclique de la GDL greffée (CE-3 et INV-1) 10 en présence du couple d'oxydoréduction de ferrocyanure/ferricyanure ([Fe(CN)6]4- / [Fe(CN)6]3-) qui est très sensible à l'état de surface du matériau étudié. La figure 1 représente les résultats obtenus avant greffage (CE-1) et après greffage (CE-3). Il s'agit d'un voltampérogramme cyclique obtenu à 50mV/s en présence du 15 couple [Fe(CN)6]4- / [Fe(CN)6]3-. Avant greffage, les pics d'oxydoréduction du couple ferrocyanure /ferricyanure sont bien présents (CE-1). 20 Après greffage (CE-3), les pics d'oxydoréduction du couple ferrocyanure/ ferricyanure ne sont plus visibles. En effet, les espèces greffées génèrent une résistance au transfert de charge pour le couple [Fe(CN)6]4- / [Fe(CN)6]3' qui confirme le greffage du groupement hydrophobe de type 1-CF3. 25 3) Caractérisation par XPS La spectroscopie photoélectronique à rayonnement-X (XPS) est une technique non-destructive d'extrême surface (profondeur d'analyse -5nm) qui permet de sonder la structure électronique et les modifications chimiques à la surface des GDL après 30 greffage. Le spectre général enregistré après le greffage des sels diazonium des composés 1-CF3 et 2-CF3 sur des couches de diffusion gazeuse (GDL) indique la présence de groupements fluorés (figures 2 et 3). 35 L'analyse en haute résolution des pics de coeurs Cl s, F 1 s et 01 s donne des informations sur l'efficacité du processus de greffage (figures 2 à 4). 3031917 13 Avant greffage, la GDL s'apparente à du carbone de type graphitique, avec une forte présence de carbones en hybridation sp2 et des pics d'oscillation plasmonique (it- n*). Après greffage, le pic de coeur Cl s indique l'apparition d'un nouveau pic vers les 5 hautes énergies de liaison (292.45 eV) attribué à des carbones liés à trois atomes de fluor. La présence, également, de pics Cl s en hybridation sp2 et des bandes plasmoniques (it- n*) indique que le greffage a bien eu lieu. Ce résultat est corroboré par la détection 10 du pic Fls à 688.0 eV qui est la signature du fluor et liaison -Ph-CF3. Le pic de coeur Cl s montre également que la surface des GDL est fonctionnalisée par d'autres groupements C-OH, -000, et -Ph-CH2. 15 La présence de groupements -OH, -00H, induirait un caractère hydrophile à la surface des GDL en carbone. La spectroscopie XPS permet également, de suivre le caractère hydrophobe/hydrophile des échantillons en quantifiant le pourcentage atomique des liaisons C-F/C-0, -000 à 20 la surface de la GDL après greffage. 4) Tests en pile Des assemblages membrane/électrodes (AM_E) ont été préparés par pressage à chaud 25 de deux GDL (avec ajout d'une couche microporeuse et d'une couche catalytique communes à tous les AM_E) de chaque côté d'une membrane échangeuse de protons en Nafion®. L'étape de pressage permet d'assurer une bonne connexion interfaciale et une bonne cohésion entre la GDL et la membrane. 30 Trois types de conditions ont été testés afin de mettre en évidence le caractère hydrophobe des GDL : - conditions humides : 60°C et 100% HR (humidité relative) (figure 5) ; - conditions automobile : 80°C et 50% HR (figure 6) ; et - conditions 80°C + 20% HR (figure 7). 35 La figure 5 montre que les performances correspondant à la GDL greffée (INV-1) sont supérieures à celles de la GDL CE-2 traitée hydrophobe. 3031917 14 En outre, aucune limitation au transport de masse est observée ce qui indique qu'il n'y a pas de noyage dans la pile, spécialement à la cathode. La figure 5 montre également que les performances correspondant aux GDL greffées 5 (CE-3 et INV-1) sont supérieures à celles d'un GDL ayant subi un traitement hydrophobe (CE-2). En outre, les performances de la GDL greffée selon l'invention (INV-1) sont supérieures à celles de la GDL greffée avec un composé mono-substitué (CE-3). Les performances de la GDL CE-1 ne sont pas représentées car elles sont trop faibles. 10 La figure 6 montre que les performances correspondant à la GDL greffée avec un composé bi-substitué (INV-1) sont meilleures que toutes les autres. Plus généralement, la figure 7 montre que les performances des GDL testées peuvent 15 être classées selon l'ordre suivant : INV-1 > CE-3 > CE-2 > CE-1. Les résultats les moins intéressants concernent la GDL n'ayant pas subi de traitement hydrophobe (CE-1). Un traitement hydrophobe de type PTFE permet d'améliorer les performances (CE-2). Cependant, les meilleurs résultats concernent les GDL greffées 20 avec un composé mono (CE-3) ou bi substitué (INV-1). De manière surprenante, le Demandeur a constaté que la présence de deux substituants permet d'améliorer les performances de la GDL quand bien même ces modifications peuvent engendrer d'autres problèmes tels que l'augmentation des contraintes 25 stériques. En outre, la présence de deux substituants peut permettre d'introduire simultanément des propriétés hydrophobes et hydrophiles. 30 REVENDICATIONS1. Procédé de greffage d'un substrat en carbone comprenant les étapes suivantes : a) préparation d'une solution contenant au moins un sel de diazonium de formule (I) N'X- I I I N (I) dans laquelle : o au moins deux des groupements Ri, R2, R3, R4 et R5 sont différents d'un atome d'hydrogène ; o au moins deux des groupements Ri, R2, R3, R4 et R5 sont des groupements hydrophobes ou des groupements hydrophiles ou un groupement hydrophobe et un groupement hydrophile ; b) mise en contact d'un substrat en carbone avec cette solution de sel de diazonium ; c) greffage du substrat en carbone par réduction du sel de diazonium ; d) obtention d'un substrat en carbone greffé avec le groupement aromatique de formule (C6R1R2R3R4R5). 2. Procédé selon la revendication 1, caractérisé en ce que les groupements Ri, R2, R3, R4 et R5 sont indépendamment les uns des autres choisis dans le groupe comprenant : C(=0)0-Y+ ; S03-Y+ ; CH2-S03-Y+ ; NR3+X- ; OH ; PO3H-Y+ ; H ; F ; CnF2n+1 CnH2n+1 - NO2 ; -0-CH2-0- ; les groupements imidazoles ; et les dérivés de groupements imidazoles ; avec Y= H, Na, K, Li, NR'4 ; X= F, Cl, Br, I ; n étant un nombre entier compris entre 1 et 10 ; R = ; R' = H, C.,H2m-pi et leurs mélanges, m étant un nombre entier compris entre 1 et 10. 3031917 16 3. Procédé selon la revendication 2, caractérisé en ce que les groupements Ri, R2, R3, R4 et R5 correspondent à l'une des combinaisons suivantes : Rl = R3 = R5 = H et R2 = R4 = CF3 ; Ri = R4 = R5 = H et R2 + R3 = -0-CH2-0- ; 5 Ri = R3 = R5 = H ; R2 = CF3 et R4 = C(=0)0-Y+ ; et R2 = R3 = R5 = H ; Ri = S03-Y+ et R4 = CF3. 4. Procédé selon l'une des revendications 1 à 3, caractérisé en ce que le sel de diazonium est préparé en présence d'au moins un agent nitrosant et d'une amine 10 de formule (III) 15 5. Procédé selon l'une des revendications 1 à 4, caractérisé en ce que le substrat en 20 carbone se présente sous forme d'un matériau choisi dans le groupe comprenant : non-tissé en carbone ; tissu de carbone ; feutre de carbone ; toile de carbone ; papier de carbone ; et graphite ; noir de carbone ; nanotubes de carbone ; et graphène. 25 6. Procédé selon l'une des revendications 1 à 5, caractérisé en ce que le substrat en carbone présente une épaisseur comprise entre 100 et 500 micromètres. 7. Procédé selon l'une des revendications 1 à 6, caractérisé le substrat en carbone est oxydé préalablement à sa mise en contact avec la solution de sel de 30 diazonium. 8. Procédé selon l'une des revendications 1 à 7, caractérisé en ce que la réduction du sel de diazonium est réalisée : - par voie électrochimique par génération électrochimique d'un électron par 35 molécule de sel de diazonium ; ou - par voie chimique. 3031917 17 9. Procédé selon l'une des revendications 1 à 8, caractérisé en ce que la mise en contact entre le substrat en carbone et la solution aqueuse consiste : - à greffer une première face principale du substrat avec une première solution d'un premier sel de diazonium de formule (I) ; puis 5 - à greffer une deuxième face principale du substrat avec une deuxième solution d'un deuxième sel de diazonium de formule (I), le premier et le deuxième sel de diazonium étant distincts l'un de l'autre. 10. Couche de diffusion gazeuse constituée par un substrat en carbone susceptible 10 d'être obtenu par le procédé selon l'une des revendications 1 à 9. 11. Pile à combustible comprenant au moins une couche de diffusion gazeuse selon la revendication 10. 15